(57)【特許請求の範囲】
【請求項１】
有底筒状の正極缶内に正極合剤、セパレータ、ゲル状負極合剤が装填されるとともに、その正極缶の開口が負極端子及び絶縁封口材により封口され、前記正極缶の底部に凸状の正極端子部が形成され、前記負極端子の少なくとも一部分に平坦な負極端子面が形成されているアルカリ電池において、
母材の表面にニッケルめっき層が形成され、さらにそのニッケルめっき層の表面に前記ニッケルめっき層よりも厚さの薄いアルミニウム酸化物皮膜が形成された材料を用いて前記負極端子が構成され、前記負極端子面の表面に存在するアルミニウム酸化物皮膜上に複数の樹脂突起部が接着されるとともに、
前記アルミニウム酸化物皮膜は、アルミニウム化合物を含有するアルカリ水溶液に浸漬または前記アルカリ水溶液を塗布して化学処理を施すことにより形成されたものであって、その厚さが０．５ｎｍ以上１ｎｍ以下である
ことを特徴とするアルカリ電池。
【発明の詳細な説明】
【技術分野】
【０００１】
本発明は、負極端子に誤接続防止用の構造を設けたアルカリ電池に関するものである。
【背景技術】
【０００２】
筒形のアルカリ電池を複数個直列に接続して使用する場合、複数個の電池を縦列状態で収容する電池ホルダ（あるいは電池ボックス）がよく使用される。この場合、一部の電池が逆向きに収容されることによる誤接続が生じやすい。そこで、負極端子に誤接続防止用の構造を設けたアルカリ電池が従来提案されている（例えば、特許文献１参照）。具体的には、ニッケルめっき鋼板を成形してなる負極端子面の周縁部に、紫外線硬化型樹脂あるいはポリエステル樹脂からなる複数の樹脂突起部を接着した構造などがよく知られている。その結果、負極端子同士の誤接続が形状的に防止されるようになっている。
【０００３】
ところで、上記構造のアルカリ電池の場合、ニッケルめっき鋼板に対する密着力が弱いと、電池製造プロセスにおける機械的ストレス等により、負極端子面から樹脂突起部が剥離することがある。特に長期間保管したニッケルめっき鋼板を材料として成形した負極端子を用いたとき、あるいは成形後に長期間保管した負極端子を用いたときなどは、ニッケルめっき鋼板が大気に曝されることで、表層にニッケルの酸化皮膜が形成される。その結果、樹脂突起部との密着性が低下して樹脂突起部がいっそう剥離しやすくなるばかりでなく、接触抵抗の増大にもつながってしまう。
【０００４】
このような事情の下、ニッケルめっき鋼板の表面にＦｅ−Ｎｉ（鉄−ニッケル）合金層を形成してなるアニール材で負極端子を作製し、その合金層上に樹脂突起部を接着した構造のアルカリ電池が提案されている（例えば、特許文献２参照）。なお、この合金層は、ニッケルめっき鋼板を約８００℃の高温で熱処理（アニール）することにより形成することができる。
【特許文献１】特開平０９−１６１７６２号公報
【特許文献２】特開２００４−１３４２６８号公報
【発明の開示】
【発明が解決しようとする課題】
【０００５】
アニール材で負極端子を作製する従来技術によると、負極端子の作製当初はある程度高い密着力及びある程度低い接触抵抗を実現することができる。しかしながら、アニール材におけるＦｅ−Ｎｉ合金層はあまり安定的なものではなく酸化しやすい（即ち経時劣化しやすい）ため、保管時間の経過に伴ってやはりニッケル酸化皮膜が形成され、これらの優れた性能を長期間にわたって維持できなくなる。
【０００６】
本発明は上記の課題に鑑みてなされたものであり、その目的は、長期間保管した場合であっても、負極端子と樹脂突起部との密着性低下、負極端子の接触抵抗増大を回避することができるアルカリ電池を提供することにある。
【課題を解決するための手段】
【０００７】
上記課題を解決するために、請求項１に記載の発明は、有底筒状の正極缶内に正極合剤、セパレータ、ゲル状負極合剤が装填されるとともに、その正極缶の開口が負極端子及び絶縁封口材により封口され、前記正極缶の底部に凸状の正極端子部が形成され、前記負極端子の少なくとも一部分に平坦な負極端子面が形成されているアルカリ電池において、母材の表面にニッケルめっき層が形成され、さらにそのニッケルめっき層の表面に前記ニッケルめっき層よりも厚さの薄いアルミニウム酸化物皮膜が形成された材料を用いて前記負極端子が構成され、前記負極端子面の表面に存在するアルミニウム酸化物皮膜上に複数の樹脂突起部が接着されるとともに、前記アルミニウム酸化物皮膜は、アルミニウム化合物を含有するアルカリ水溶液に浸漬または前記アルカリ水溶液を塗布して化学処理を施すことにより形成されたものであって、その厚さが０．５ｎｍ以上１ｎｍ以下であることをその要旨とする。
【０００８】
従って、請求項１に記載の発明によると、負極端子におけるニッケルめっき層がアルミニウム酸化物皮膜で保護されていることから、ニッケルめっき層が大気に直接曝されなくなり、長期間保管した場合であってもニッケルの酸化皮膜の形成や増加が阻害される。また、そもそもアルミニウム酸化物皮膜は、非酸化物皮膜に比べて安定的なものであり、それ自身が経時変化しにくいという好ましい性質を有している。さらに、アルミニウム酸化物皮膜はニッケル及び樹脂の両方に対する親和性（具体的には濡れ性）がよく、このことが負極端子と樹脂突起部との密着性向上に寄与している。しかも、このアルミニウム酸化物皮膜はニッケルめっき層よりも薄いため、ニッケルめっき層を被覆したとしても本来のニッケルめっき層の性質が損なわれにくく、このことが負極端子の接触抵抗の低減に寄与している。
【０００９】
以上述べたように請求項１に記載の発明によれば、長期間保管した場合であっても、負極端子と樹脂突起部との密着性低下を回避し、かつ、負極端子の接触抵抗増大を回避することができる。
【００１１】
また、本発明によると、前記アルミニウム酸化物皮膜が化学処理を施すことにより形成されたものであることから、薄くて均一なアルミニウム酸化物皮膜を形成となるため、負極端子の接触抵抗増大をより確実に回避することができる。また、このようなアルミニウム酸化物皮膜は、大掛かりな装置を用いることなく比較的簡単に形成可能なため、コスト性や生産性の低下も伴わない。
【００１３】
さらに、本発明によると、前記アルミニウム酸化物皮膜の厚さが０．５ｎｍ以上１ｎｍ以下であることから、負極端子の接触抵抗低減を図りつつニッケルめっき層を十分に保護することができる。ちなみに、当該厚さが０．５ｎｍ未満であると、アルミニウム酸化物皮膜が薄くなりすぎてしまい、ニッケルめっき層を十分に保護できず、ニッケルの酸化に伴う経時劣化が回避しにくくなる。一方、当該厚さが１ｎｍ超であると、ニッケルめっき層を十分に保護できる反面、アルミニウム酸化物皮膜が厚くなりすぎてしまい、負極端子の接触抵抗の低減にとって不利になる。
【発明の効果】
【００１６】
以上詳述したように、請求項１に記載の発明によると、長期間保管した場合であっても、負極端子と樹脂突起部との密着性低下、負極端子の接触抵抗増大を回避することができるアルカリ電池を提供することができる。
【発明を実施するための最良の形態】
【００１７】
以下、本発明を具体化した一実施の形態を図１〜図３に基づき詳細に説明する。なお、図１は本実施形態のアルカリ電池１０を示す斜視図である。図２（ａ）はアルカリ電池１０の概略断面図であり、図２（ｂ）はその要部拡大断面図である。図３（ａ）〜（ｄ）はアルカリ電池１０の負極端子２１の製造手順を説明するための要部拡大断面図である。
【００１８】
図１，図２に示されるように、本実施形態の筒型のアルカリ電池１０を構成する正極缶１１は、正極集電体を兼ねる有底円筒状の電池用金属部品であり、ニッケルめっき鋼板を深絞りプレス加工することで形成される。正極缶１１の内部空間には、発電要素（図２に示す正極合剤１３、セパレータ１４及びゲル状負極合剤１５）が装填可能となっている。正極缶１１の底部中央には凸状の正極端子部１２が形成されている。このような正極缶１１の胴部外周面には、絶縁性の付与及び意匠性の向上等のために、図示しない外装ラベルが巻き付けられている。
【００１９】
正極缶１１の内部には、中空円筒状に成形された複数個の正極合剤１３が縦積みかつ同心状に圧入装填されている。発電要素の一部をなす正極合剤１３は、二酸化マンガンあるいはオキシ水酸化ニッケル等の酸化剤を含む環状（または管状）の成形合剤である。これら正極合剤１３の内側には、ビニロン繊維やレーヨン繊維を基材とした混抄紙からなる有底円筒状のセパレータ１４が挿入されている。セパレータ１４及び正極合剤１３中には、強いアルカリ性を示す電解液が浸潤されている。セパレータ１４の中空部には、亜鉛粉、ゲル化剤、アルカリ電解液などを混合してなるゲル状負極合剤１５が充填されている。ゲル化剤としては、例えば、カルボキシメチルセルロース、ポリアクリル酸及びその塩類、アルギン酸ソーダ、エーテル化デンプン等が好適である。アルカリ電解液としては、例えば、水酸化カリウム水溶液などが好適である。
【００２０】
正極缶１１の開口部内面側には、複数の部品を組み付けてなる封口体が装着されかつカシメ付けられ、その結果として正極缶１１が液密的に封口されている。この封口体は、負極端子２１と、絶縁封口材としての封口ガスケット２４と、負極集電子２６とによって構成されている。
【００２１】
封口ガスケット２４は、例えばポリプロピレン樹脂などといったポリオレフィン系のような合成樹脂材料からなる射出成形部品である。ポリプロピレン樹脂の代わりにポリアミド樹脂等のようなアミド系樹脂を用いてもよい。この封口ガスケット２４は中央部にボス部２５を備えており、そのボス部２５を貫通するボス孔内には負極集電子２６が挿通可能となっている。
【００２２】
負極端子２１は、正極缶１１とともにアルカリ電池１０の外郭を構成する電池用金属部品であって、略円盤状に形成されている。この負極端子２１の外側面の中央部には、平坦な負極端子面２２が形成されている。
【００２３】
負極集電子２６は導電性金属からなる断面円形状の棒材であって、その先端部がゲル状負極合剤１５中に挿入配置されるようになっている。一方、負極集電子２６の基端部は、ボス部２５のボス孔に挿通されるとともに、負極端子２１の内面側中央部に対してスポット溶接等により固着されている。
【００２４】
そして、図１，図２に示されるように、負極端子２１の外側面、即ち負極端子面２２の周縁部には、複数（本実施形態では３つ）の樹脂突起部３１が配置されかつ接着固定されている。各樹脂突起部３１は、それぞれ正極端子部１２の高さよりも低い突起状をなしている。これらの樹脂突起部３１により、負極端子２１同士の誤接続が形状的に防止されるようになっている。
【００２５】
本実施形態の負極端子２１は、正極缶１１用の材料とは若干異なる材料を用いて構成され、具体的には、鉄を主体とする母材４１の表面及び裏面にニッケルめっき層４２が形成され、さらにそのニッケルめっき層４２の表面に薄いアルミニウム酸化物皮膜４３が形成されたニッケルめっき鋼板Ｍ１を用いて構成されている。従って、複数の樹脂突起部３１は、ニッケルめっき層４２に対して直接接着されているわけではなく、アルミニウム酸化物皮膜４３上に接着されている。
【００２６】
次に、負極端子２１の製造手順について簡単に述べる。
【００２７】
まず、鉄を主体とする母材４１の表面及び裏面にニッケルめっき層４２が形成された従来周知のニッケルめっき鋼板Ｍ１を用意する（図３（ａ）参照）。ニッケルめっき層４２の厚さは特に限定されないが、例えば０．１μｍ〜３μｍ程度に設定され、ここでは１．０μｍに設定されている。ニッケルめっき層４２の表面粗さＲａも特に限定されないが、例えば０．１５μｍ〜０．３５μｍ程度に設定され、ここでは約０．２５μｍに設定されている。
【００２８】
次に、このニッケルめっき鋼板Ｍ１の両面に対し、所定の化学処理を施し、ニッケルめっき層４２よりも厚さのかなり薄いアルミニウム酸化物皮膜４３を形成する（図３（ｂ）参照）。本実施形態ではアルミニウム酸化物皮膜４３の厚さが、ニッケルめっき層４２の厚さの１００分の１以下に設定されることがよく、具体的には０．５ｎｍ以上１ｎｍ以下となるように設定されている。なお、このとき用いる化学処理剤としては、例えばアルミニウム化合物を含有するアルカリ水溶液が好適であり、具体的には、ほう酸塩４．５重量％、水酸化ナトリウム３．０重量％、アルミニウム化合物４．５重量％、イオン交換水８８．０重量％からなる水溶液を用いている。また、このような組成の化学処理剤を用いた場合、処理剤濃度を１ｍＬ／Ｌ〜５００ｍＬ／Ｌとし、処理温度を２０℃〜５０℃とし、処理時間を０．１分〜１０分とすることがよい。化学処理剤の処理方法としては特に限定されず任意であるが、本実施形態ではニッケルめっき鋼板Ｍ１を化学処理剤中に浸漬するという手法（いわゆるディップコート法）を採用している。勿論、このような手法以外にも、例えば、スプレーコート法、カーテンコート法、ロールコート法などといった他の従来周知の手法を採用することも可能である。
【００２９】
次に、図３（ｂ）のニッケルめっき鋼板Ｍ１を材料とし、金型によるプレス加工を行うことにより、所定形状の負極端子２１を作製する（図３（ｃ）参照）。そして最後に、負極端子２１の負極端子面２２周縁部における複数箇所に、紫外線硬化型樹脂等を塗布あるいは付着させて硬化させることにより、凸状の樹脂突起部３１を形成する（図３（ｄ）参照）。なお、以上の手順を経てアルミニウム酸化物皮膜４３上に接着固定された樹脂突起部３１は、良好かつ安定的な接着性を有している。例えば、電池ホルダへの出し入れなどによる機械的荷重が繰返し加えられても、剥離することなく誤接続防止機能を確実に維持することができる。
【００３０】
以下、本発明の実施形態をより具体的した実施例を以下に示す。
【００３１】
［実施例１］
（金属製試験片の準備）
【００３２】
実施例１では、複数種類の金属製試験片を準備した。比較例１（従来品）の金属製試験片として、化学処理を施していない通常のニッケルめっき鋼板、つまり鉄を主体とする母材の両面にニッケルめっき層が形成された鋼板をカットしたものを用いた。また、比較例２の金属製試験片（アニール品）として、ニッケルめっき鋼板の表面にＦｅ−Ｎｉ合金層が形成された鋼板をカットしたものを用いた。そして、本発明の金属製試験片（化学処理品）として、上記実施形態で示したように、化学処理によって最表層に薄いアルミニウム酸化物皮膜４３が形成されたニッケルめっき鋼板Ｍ１をカットしたものを用いた。そして、これらを対象として下記の３項目（引張強度、濡れ性、接触抵抗値）についての測定を行った。測定は、初期段階（保管０ヶ月後）のみならず、長期間保存した段階（保管６ヶ月後）にも行うこととした。
【００３３】
（引張強度の測定方法）
【００３４】
各々の金属製試験片に直径約４ｍｍの大きさとなるように紫外線硬化型樹脂を塗布して硬化させた。この樹脂は樹脂突起部３１の形成に使用する樹脂材料と同等のものである。そして、引張試験機（オートグラフ）を用いてその樹脂の引張強度を測定した。より具体的には以下のように実施した。まず、Ｍ４サイズのワッシャ（ＪＩＳ規格で内径が４．３ｍｍ）を金属製試験片上に載置した後、ワッシャの孔内に紫外線硬化型樹脂を入れて硬化させた。この状態でワッシャに引掛用治具を引っ掛けるようにして取り付け、当該治具をオートグラフにて引っ張り、ワッシャが外れたときの測定値（即ち引張強度）を測定するようにした。
【００３５】
（濡れ性の測定方法）  
【００３６】
金属製試験片上に紫外線硬化型樹脂を塗布し、この状態での樹脂の高さ及び半径を測定した。そして、「樹脂の高さ÷半径」の値を算出し、これを樹脂の濡れ性と定義した。なお、この値が大きいということは、樹脂が金属表面に弾かれるため濡れにくく、金属と樹脂との密着性が悪い、ということを示す。
【００３７】
（接触抵抗値の測定方法）  
【００３８】
金端子を用いた４端子法により常法に従って表面接触抵抗の測定を行った。具体的には、測定装置として電気接点シミュレータ（株式会社山崎精機研究所社製、商品名「ＣＲＳ−１１３−ＡＵ」）を用いたときの測定値を採用した。
【表１】
0005108423.tif 000002
【００３９】
表１から明らかなように、初期段階における引張強度については、本発明及び比較例２のいずれもが比較例１より好適な値を示したが、本発明が格段に高い値を示した。初期段階における濡れ性については、本発明及び比較例２が同様の結果を示したのに対し、比較的１は明らかにそれらよりも悪い結果を示した。初期段階の接触抵抗値に関しては比較例１が最も低い値を示し、次いで本発明が低い値を示し、比較例２が最も高い値を示した。このことからも分かるように、初期段階において本発明は、従来品である比較例１に比べて若干接触抵抗値が高くなるものの、引張強度及び濡れ性が向上するため、樹脂と金属との密着性に優れたものとなることが実証された。
【００４０】
さらに、６ヶ月経過後における引張強度についても同様に、本発明及び比較例２のいずれもが比較例１より好適な値を示したが、本発明が格段に高い値を示した。しかも、本発明では引張強度の経時劣化が殆ど認められなかったものの、比較例１及び比較例２では明らかに経時劣化が認められた。６ヶ月経過後における濡れ性については、本発明が最も良く、次いで比較例１が良く、比較例２が最も
も悪かった。つまり、比較例２では濡れ性の経時劣化の度合いが大きかったのに対して、本発明では濡れ性の経時劣化の度合いが小さかった。６ヶ月経過後における接触抵抗値については、比較例１及び本発明が同程度の値を示したのに対し、比較例２がかなり大きな値を示した。つまり、比較例２では接触抵抗値の経時劣化の度合いが大きかったのに対して、本発明では接触抵抗値の経時劣化の度合いが小さかった。
【００４１】
［実施例２］
実施例２では、実施例１で用いたのと同じニッケルめっき鋼板Ｍ１、即ち化学処理によって最表層に薄いアルミニウム酸化物皮膜４３が形成されたニッケルめっき鋼板Ｍ１をプレス加工して実際に負極端子２１を作製した。そして、この負極端子２１の負極端子面２２周縁部における３箇所に、紫外線硬化型樹脂を点状に塗布した。その後、負極端子面２２に所定時間紫外線を照射して、前記樹脂を光硬化させて凸状の樹脂突起部３１（外径１．８ｍｍ、高さ０．２ｍｍ）を形成した。樹脂突起部３１の形成後、さらに封口体を作製し、正極缶１１への発電要素の装填後、正極缶１１の開口部をその封口体で封口することにより、図１，図２に示すようなアルカリ電池１０を５０００００個製造した。また、これに対する比較のために、化学処理を施していない通常のニッケルめっき鋼板をプレス加工して実際に負極端子２１を作製し、これを用いて同様の手法によりアルカリ電池１０を５０００００個製造した。
【００４２】
そして、一連の製造工程を経ることで受ける機械的ストレスにより樹脂突起部３１に剥離が生じた場合、その数をカウントするとともに、剥離の発生率を計算した。その結果を表２に示す。
【表２】
0005108423.tif 000003
【００４３】
表２に示すように、本発明の負極端子２１を用いたアルカリ電池１０では樹脂剥離数が０個であったのに対し、比較例１の負極端子２１を用いたアルカリ電池１０では樹脂剥離数が１１個となった。
【００４４】
［結論］
本実施形態のアルカリ電池１０によると、負極端子２１におけるニッケルめっき層４２がアルミニウム酸化物皮膜４３で保護されていることから、ニッケルめっき層４２が大気に直接曝されなくなり、長期間保管した場合であってもニッケルの酸化皮膜の形成や増加が阻害される。また、そもそもアルミニウム酸化物皮膜４３は、非酸化物皮膜に比べて安定的なものであり、それ自身が経時変化しにくいという好ましい性質を有している。さらに、アルミニウム酸化物皮膜４３はニッケル及び樹脂の両方に対する親和性（具体的には濡れ性）がよく、このことが負極端子２１と樹脂突起部３１との密着性向上に寄与している。しかも、このアルミニウム酸化物皮膜４３はニッケルめっき層４２よりも薄いため、ニッケルめっき層４２を被覆したとしても本来のニッケルめっき層４２の性質が損なわれにくく、このことが負極端子２１の接触抵抗の低減に寄与している。
【００４５】
以上のことから、このアルカリ電池１０によれば、長期間保管した場合であっても、負極端子２１と樹脂突起部３１との密着性低下を回避し、かつ、負極端子２１の接触抵抗増大を回避することができる。
【００４６】
なお、本発明の実施の形態は以下のように変更してもよい。
【００４７】
・上記実施形態では、両面にアルミニウム酸化物皮膜４３が形成されてなるニッケルめっき鋼板Ｍ１を用いて負極端子２１を作製したが、樹脂突起部３１が設けられる片面にのみアルミニウム酸化物皮膜４３が形成されてなるニッケルめっき鋼板Ｍ１を用いて負極端子２１を作製してもよい。
【００４８】
・上記実施形態では、ニッケルめっき鋼板Ｍ１に化学処理を施してアルミニウム酸化物皮膜４３を形成し、次にプレス加工を行って負極端子２１を作製した後、樹脂突起部３１を形成するという製造手順を採用したが、勿論これに限定されることはない。例えば、化学処理を施してアルミニウム酸化物皮膜４３を形成した後、まず樹脂突起部３１を形成し、その後でプレス成形を行ってもよい。あるいは、化学処理を施していないニッケルめっき鋼板Ｍ１をプレス加工して負極端子２１をあらかじめ作製し、その負極端子２１に化学処理を施してアルミニウム酸化物皮膜４３を形成した後、樹脂突起部３１を形成してもよい。
【００４９】
次に、特許請求の範囲に記載された技術的思想のほかに、前述した実施の形態によって把握される技術的思想を以下に列挙する。
【００５０】
（１）母材の表面にニッケルめっき層が形成されたアルカリ電池用ニッケルめっき鋼板を準備する準備工程と、前記ニッケルめっき鋼板に化学処理を施すことにより、前記ニッケルめっき層の表面に前記ニッケルめっき層よりも厚さの薄いアルミニウム酸化物皮膜を形成する化学処理工程と、前記化学処理工程後のニッケルめっき鋼板を金型でプレス成形して所定形状の負極端子とする成形工程と、前記成形工程後の前記負極端子の負極端子面の周縁部に、複数の樹脂突起部を形成する樹脂突起部形成工程とを含むアルカリ電池用負極端子の製造方法。
【００５１】
（２）上記（１）において、前記ニッケルめっき層の厚さが０．１μｍ以上３μｍ以下であり、前記アルミニウム酸化物皮膜の厚さが前記ニッケルめっき層の厚さの１００分の１以下であること。
【００５２】
（３）上記（１）または（２）において、前記アルミニウム酸化物皮膜の厚さが０．５ｎｍ以上１ｎｍ以下であること。
【００５３】
（４）上記（１）乃至（３）のいずれか１項において、前記化学処理工程において使用する化学処理剤が、アルミニウム化合物を含有するアルカリ水溶液であること。
【００５４】
（５）上記（１）乃至（４）のいずれか１項において、前記化学処理工程において使用する化学処理剤が、ほう酸塩、水酸化ナトリウム及びアルミニウム化合物を含有するアルカリ水溶液であること。
【００５５】
（６）上記（４）または（５）において、前記化学処理工程では、前記化学処理剤の濃度を１ｍＬ／Ｌ〜５００ｍＬ／Ｌとし、処理温度を２０℃〜５０℃とし、処理時間を０．１分〜１０分とすること。
【図面の簡単な説明】
【００５６】
【図１】本発明を具体化した一実施形態のアルカリ電池を示す斜視図。
【図２】（ａ）は実施形態のアルカリ電池の概略断面図、（ｂ）はその要部拡大断面図。
【図３】（ａ）〜（ｄ）は実施形態のアルカリ電池の負極端子の製造手順を説明するための要部拡大断面図。
【符号の説明】
【００５７】
１０…アルカリ電池
１１…正極缶
１２…正極端子部
１３…正極合剤
１４…セパレータ
１５…ゲル状負極合剤
２１…負極端子
２２…負極端子面
２４…絶縁封口材としての封口ガスケット
３１…樹脂突起部
４１…母材
４２…ニッケルめっき層
４３…アルミニウム酸化物皮膜
Ｍ１…アルカリ電池用ニッケルめっき鋼板
【図１】
0005108423.tif 000004
【図２】
0005108423.tif 000005
【図３】
0005108423.tif 000006